(57)【特許請求の範囲】
【請求項１】
アミノメチル化粒状ポリマーを製造するための方法であって、
ａ）少なくとも１種のモノビニル芳香族化合物、少なくとも１種のポリビニル芳香族化合物、および少なくとも１種の重合開始剤を含む混合物からなるモノマーの液滴を転化させて粒状ポリマーとし、
ｂ）工程ａ）からの前記粒状ポリマーを、式（Ｉ）
【化１】
0006371918.tif 000004
（式中、Ｒ１＝Ｃ１〜Ｃ３−アルキル、またはＨ）
の化合物またはそれらの塩、および式（ＩＩ）
【化２】
0006371918.tif 000005
（式中、ｎ＝２〜１００）
の化合物と、
脂肪族の飽和もしくは不飽和のカルボン酸無水物の存在下、または脂肪族の飽和もしくは不飽和のカルボン酸無水物と少なくとも１種の脂肪族の飽和もしくは不飽和のカルボン酸との混合物の存在下、および
少なくとも１種のフリーデル−クラフツ触媒の存在下で反応させて、フタルイミドメチル化粒状ポリマーを得るが、ここで、前記反応混合物の中の、用いられる前記式（Ｉ）および前記式（ＩＩ）の化合物、前記粒状ポリマー、および前記脂肪族の飽和もしくは不飽和のカルボン酸無水物、フリーデル−クラフツ触媒、および任意のカルボン酸の量が、合わせて、前記反応混合物の全量を規準にして、８０重量％よりも多く、
ｃ）前記フタルイミドメチル化粒状ポリマーを加水分解して、アミノメチル化粒状ポリマーを得る
ことを特徴とする方法。
【請求項２】
工程ａ）において、用いられるモノビニル芳香族化合物が、スチレン、α−メチルスチレン、ビニルトルエン、エチルスチレン、ｔ−ブチルスチレン、クロロスチレン、ブロモスチレン、クロロメチルスチレン、もしくはビニルナフタレン、またはそれらの化合物の混合物であることを特徴とする、請求項１に記載の方法。
【請求項３】
工程ａ）において、用いられるポリビニル芳香族化合物が、ジビニルベンゼン、ジビニルトルエン、もしくはトリビニルベンゼン、またはそれらの化合物の混合物であることを特徴とする、請求項１または２に記載の方法。
【請求項４】
用いられるモノビニル芳香族化合物がスチレンであり、かつ用いられるポリビニル芳香族化合物がジビニルベンゼンであることを特徴とする、請求項１〜３のいずれか一項に記載の方法。
【請求項５】
前記式（Ｉ）の化合物において、Ｒ１＝Ｈであることを特徴とする、請求項１〜４のいずれか一項に記載の方法。
【請求項６】
前記式（ＩＩ）の化合物において、ｎ＝８〜３０であることを特徴とする、請求項１〜５のいずれか一項に記載の方法。
【請求項７】
工程ｂ）において使用される前記フリーデル−クラフツ触媒が、塩化鉄（ＩＩＩ）と硫酸との混合物であることを特徴とする、請求項１〜６のいずれか一項に記載の方法。
【請求項８】
工程ｂ）において用いられる前記カルボン酸無水物およびカルボン酸が、無水酢酸と酢酸との混合物であることを特徴とする、請求項１〜７のいずれか一項に記載の方法。
【請求項９】
無水酢酸と酢酸の比が、（３：１）から（１０：１）までの間であることを特徴とする、請求項８に記載の方法。
【請求項１０】
工程ｂ）において、前記フリーデル−クラフツ触媒が、前記式（Ｉ）の化合物１モルあたり１〜５モルの量であることを特徴とする、請求項１〜９のいずれか一項に記載の方法。
【請求項１１】
前記式（Ｉ）の化合物が、工程ｂ）において、粒状ポリマー１グラムあたり０．００１〜０．０５モルの量で用いられることを特徴とする、請求項１〜１０のいずれか一項に記載の方法。
【請求項１２】
前記カルボン酸無水物が、工程ｂ）において、前記式（Ｉ）の化合物１モルあたり１．５〜４モルの量で用いられることを特徴とする、請求項１〜１１のいずれか一項に記載の方法。
【請求項１３】
前記式（Ｉ）の化合物が、工程ｂ）において、前記式（ＩＩ）の化合物１グラムあたり０．０１〜０．０５モルの量で用いられることを特徴とする、請求項１〜１２のいずれか一項に記載の方法。
【請求項１４】
工程ａ）において、ポロゲンが使用されることを特徴とする、請求項１〜１３のいずれか一項に記載の方法。
【請求項１５】
工程ｂ）において、用いられる、前記式（Ｉ）の化合物、前記式（ＩＩ）の化合物、前記粒状ポリマー、前記脂肪族の飽和もしくは不飽和のカルボン酸無水物、フリーデル−クラフツ触媒、および任意のカルボン酸の量が、合わせて、前記反応混合物の全量を規準にして、前記反応混合物の９５重量％よりも多い量で用いられることを特徴とする、請求項１〜１４のいずれか一項に記載の方法。
【発明の詳細な説明】
【技術分野】
【０００１】
本発明は、ホルムアルデヒド縮合物（ｃｏｎｄｅｎｓｅｄ  ｆｏｒｍａｌｄｅｈｙｄｅ）およびカルボン酸無水物を使用してアミノメチル化粒状ポリマーを調製するための方法に関する。
【背景技術】
【０００２】
アミノメチル化粒状ポリマーを調製するための方法は、（特許文献１）および（特許文献２）からも公知であり、そこでは、フタルイミドよびパラホルムアルデヒドおよび粒状ポリマーを、さらに膨潤剤としての１，２−ジクロロエタンの存在下、フリーデル−クラフツ（Ｆｒｉｅｄｅｌ−Ｃｒａｆｔｓ）触媒としての硫酸と共にワンポット反応で転化させると、そこで中間体としてメチルフタルイミドのカルボニウムイオンが生成し、フタルイミドメチル化粒状ポリマーが得られる。次いでそのフタルイミドメチル化粒状ポリマーを、アルカリ性の条件下で加水分解して、アミノメチル化粒状ポリマーを得ている。
【０００３】
（特許文献３）には、アミノメチル化粒状ポリマーを調製するための方法が開示されているが、そこでは、Ｎ−ヒドロキシアルキルイミドまたはＮ−ヒドロキシアルキルアミドを脂肪族カルボン酸およびカルボン酸無水物と反応させて、それらのエステルを得て、次いでその粒状ポリマーを、膨潤剤およびフリーデル−クラフツ触媒の存在下で、アミドメチル化している。Ｎ−ヒドロキシアルキルイミドは、典型的には、フタルイミドを、たとえば、ホルムアルデヒドと反応させ、次いでそれを単離することによって調製される。次いでそのアミドメチル化された粒状ポリマーを、アルカリ性の条件下で加水分解して、アミドメチル化粒状ポリマーを得ている。
【０００４】
上述の方法の欠点は、工業的およびコスト的な点で、それらの方法を十分に効率的に実施できないところにある。
【先行技術文献】
【特許文献】
【０００５】
【特許文献１】米国特許第Ａ４２３２１２５号明細書
【特許文献２】ＰＣＴ／ＥＰ出願番号第２０１４／０６７１０９号明細書
【特許文献３】米国特許第３９８９６５０号明細書
【発明の概要】
【発明が解決しようとする課題】
【０００６】
したがって、従来技術の欠点を克服できるような、アミノメチル化粒状ポリマーを調製するための方法が必要とされていた。
【課題を解決するための手段】
【０００７】
驚くべきことには、脂肪族の飽和もしくは不飽和のカルボン酸無水物の存在下、またはそれらのカルボン酸無水物と脂肪族の飽和もしくは不飽和のカルボン酸との混合物の存在下で、アミノメチル化粒状ポリマーを高収率で調製することが可能であることが見出された。それと同時に、極めて実質的に、塩素化有機溶媒を使用せずに済ませることも可能である。したがって、本発明は、アミノメチル化粒状ポリマーを調製するための方法を提供するが、それが特徴としているのは、
ａ）少なくとも１種のモノビニル芳香族化合物、少なくとも１種のポリビニル芳香族化合物、および少なくとも１種の重合開始剤を含む混合物からなるモノマーの液滴を転化させて粒状ポリマーとし、
ｂ）工程ａ）からのその粒状ポリマーを、式（Ｉ）
【化１】
0006371918.tif 000002
（式中、Ｒ１＝Ｃ１〜Ｃ３−アルキル、またはＨ）の化合物またはそれらの塩、および式（ＩＩ）
【化２】
0006371918.tif 000003
（式中、ｎ＝２〜１００）の化合物と、
脂肪族の飽和もしくは不飽和のカルボン酸無水物の存在下、または脂肪族の飽和もしくは不飽和のカルボン酸無水物と少なくとも１種の脂肪族の飽和もしくは不飽和のカルボン酸との混合物の存在下、および
少なくとも１種のフリーデル−クラフツ触媒の存在下で、
反応させて、フタルイミドメチル化粒状ポリマーを得るが、ここで、その反応混合物の中の、用いられる式（Ｉ）の化合物および式（ＩＩ）の化合物、粒状ポリマー、および脂肪族の飽和もしくは不飽和のカルボン酸無水物、フリーデル−クラフツ触媒、および任意のカルボン酸の量が、合わせて、反応混合物の全量を規準にして、８０重量％よりも多く、
ｃ）前記フタルイミドメチル化粒状ポリマーを加水分解して、アミノメチル化粒状ポリマーを得る。
【発明を実施するための形態】
【０００８】
Ｒ１は、好ましくはＨである。Ｒ１＝Ｈならば、式（Ｉ）の化合物は、フタルイミドである。式（Ｉ）の化合物が、フタルイミド、およびそれの塩または酸付加化合物であるのが好ましい。「酸付加化合物（ａｃｉｄ  ａｄｄｉｔｉｏｎ  ｃｏｍｐｏｕｎｄ）」とは、たとえば、塩酸または硫酸との付加体を意味していると理解されたい。好ましくは、式（Ｉ）の化合物の塩は、フタルイミドと硫酸とから形成される四級フタルイミド付加体である。
【０００９】
好ましくは、ｎ＝２〜３０である。より好ましくは、ｎ＝８〜３０である。
【００１０】
式（ＩＩ）の化合物は、直鎖状またはそうでなければ環状の、ホルムアルデヒドの縮合物であることができ、それにはたとえばトリオキサンが含まれる。式（ＩＩ）の化合物として、パラホルムアルデヒドまたはトリオキサンまたはそれらの化合物の混合物を使用するのが好ましい。より好ましくは、式（ＩＩ）の化合物はパラホルムアルデヒドである。
【００１１】
方法の工程ｂ）において用いられるカルボン酸無水物は、たとえば、そして好ましくは、以下のものであってよい：１０℃〜６０℃の間の温度で液体である脂肪族の飽和もしくは不飽和のモノ−、ジ−もしくはトリ−カルボン酸無水物、たとえばコハク酸無水物、シュウ酸無水物、アジピン酸無水物、マレイン酸無水物、無水酢酸、酪酸無水物、プロピオン酸無水物、ヘキサン酸無水物またはペンタン酸無水物、ならびにそれらの異性体、たとえば吉草酸無水物、イソ吉草酸無水物、２−メチル酪酸無水物、またはピバル酸無水物。方法の工程ｂ）において用いるカルボン酸無水物は、より好ましくは、１０℃〜６０℃の間の温度で液体である脂肪族で飽和のモノカルボン酸無水物である。極めて特に好ましいのは、無水酢酸またはペンタン酸無水物および吉草酸無水物、イソ吉草酸無水物、２−メチル酪酸無水物またはピバル酸無水物、それらの異性体を用いることである。さらにより好ましくは、無水酢酸が用いられる。
【００１２】
方法の工程ｂ）において用いられるカルボン酸は、たとえば、そして好ましくは、以下のものであってよい：１０℃〜６０℃の間の温度で液体である、液状の飽和もしくは不飽和のモノ−、ジ−もしくはトリ−カルボン酸、たとえばコハク酸、シュウ酸、アジピン酸、ギ酸、ジグリコール酸、マレイン酸、酢酸、酪酸、プロパン酸、ヘキサン酸、またはヘプタン酸。混合物の中では、カルボン酸無水物とそれに相当するカルボン酸、すなわち、たとえば、吉草酸無水物と吉草酸、または無水酢酸と酢酸を用いるのが好ましい。方法の工程ｂ）で用いられるカルボン酸が、１０℃〜６０℃の間の温度で液体である脂肪族で、かつ飽和のモノカルボン酸であれば、より好ましい。無水酢酸を酢酸との混合物として用いるのが、最も好ましい。カルボン酸無水物とカルボン酸との混合物を用いる場合、カルボン酸無水物対カルボン酸の比は、一般的には、（１００：１）から（１：１００）までの間である。好ましくは、カルボン酸無水物対カルボン酸の比が、（１００：１）から（１：１）までの間である。より好ましくは、カルボン酸無水物対カルボン酸の比が、（１０：１）から（１：１０）までの間である。さらにより好ましくは、カルボン酸無水物対カルボン酸の比が、（１０：１）から（３：１）までの間である。
【００１３】
方法の工程ｂ）において用いられるフリーデル−クラフツ触媒は、好ましくは、強い無機もしくは有機のプロトン酸もしくはルイス酸、たとえば塩化亜鉛、塩化アルミニウム、四塩化スズ、塩化鉄（ＩＩＩ）、またはさらなる鉄（ＩＩＩ）の塩、またはそれらの化合物の混合物であってよい。使用されるフリーデル−クラフツ触媒は、たとえば、そして好ましくは、脂肪族もしくは芳香族のメタン−、ベンゼン−、およびトルエン−スルホン酸、塩酸、硫酸、発煙硫酸、硝酸、またはリン酸、またはそれらの酸の混合物である。使用される有機のプロトン酸は、たとえば、脂肪族もしくは芳香族のメタン−、ベンゼン−、およびトルエン−スルホン酸、またはフルオロスルホン酸であってよい。使用されるフリーデル−クラフツ触媒は、好ましくは、硫酸、発煙硫酸、および鉄（ＩＩＩ）塩、またはそれの化合物の混合物である。使用されるフリーデル−クラフツ触媒は、より好ましくは、硫酸および塩化鉄（ＩＩＩ）、ならびにそれの化合物の混合物である。
【００１４】
鉄（ＩＩＩ）塩は、硫酸に対して、（１０：１）から（１：１０）まで、より好ましくは（１：１５）から（１：４）までのモル比で使用するのが好ましい。塩化鉄（ＩＩＩ）を硫酸に対して、（１：９）から（１：５）までのモル比で使用するのが最も好ましい。
【００１５】
本発明の範囲には、すべての基の定義、パラメーター、ならびに上記の説明および以後における詳しい説明、一般的な項目または、好ましいと領域内であると言及された項目を、相互に、すなわち、個別の領域と好ましい領域を各種組み合わせたものを含めて包含される。
【００１６】
方法の工程ａ）においては、少なくとも１種のモノビニル芳香族化合物および少なくとも１種のポリビニル芳香族化合物を用いる。しかしながら、２種以上のモノビニル芳香族化合物の混合物、および２種以上のポリビニル芳香族化合物の混合物を用いることもまた可能である。
【００１７】
本発明の文脈においては、方法の工程ａ）において使用されるモノビニル芳香族化合物は、好ましくは、スチレン、ビニルトルエン、エチルスチレン、α−メチルスチレン、クロロスチレン、またはクロロメチルスチレンである。
【００１８】
スチレンか、またはスチレンと上述のモノマーとの混合物、好ましくはエチルスチレンとの混合物を用いるのが特に好ましい。
【００１９】
本発明の文脈において、方法の工程ａ）のために好ましいポリビニル芳香族化合物は、ジビニルベンゼン、ジビニルトルエン、トリビニルベンゼン、ジビニルナフタレン、トリビニルナフタレン、特に好ましくはジビニルベンゼンである。
【００２０】
ポリビニル芳香族化合物の使用量は、モノマーまたは、それと他のモノマーとの混合物を規準にして、好ましくは１％〜２０重量％、より好ましくは２％〜１２重量％、特に好ましくは４％〜１０重量％の量である。その粒状ポリマーの後での使用に関連づけて、ポリビニル芳香族化合物（架橋剤）の種類を選択する。ジビニルベンゼンを用いる場合には、エチルビニルベンゼン、さらにはジビニルベンゼンの異性体も含んでいる市販品質のジビニルベンゼンで十分である。
【００２１】
本発明の目的のためには、「粒状ポリマー（ｂｅａｄ  ｐｏｌｙｍｅｒ）」という用語は、粒子の形態であって架橋されたポリマーである。
【００２２】
「ミクロポーラス」または「ゲルの形態」または「マクロポーラス」という用語は既に、専門家の文献に詳しく記載されている。
【００２３】
マクロポーラスな粒状ポリマーは、好ましくは、重合の際に粒状ポリマーの中にマクロポーラスな構造を作らせる目的で、モノマー混合物に対して、不活性物質、好ましくは少なくとも１種のポロゲンを添加することによって形成される。特に好ましいポロゲンは、ヘキサン、オクタン、イソオクタン、イソドデカン、メチルエチルケトン、ブタノール、またはオクタノール、およびそれらの異性体である。特に好適な物質は、たとえば脂肪族炭化水素のような、モノマーは溶解させるが、粒状ポリマーはほとんど溶解しないか、または膨潤させるような有機物質（ポリマーにとっての沈降剤）である（Ｆａｒｂｅｎｆａｂｒｉｋｅｎ  Ｂａｙｅｒ、ＤＢＰ第１０４５１０２号明細書（１９５７）；ＤＢＰ第１１１３５７０号明細書（１９５７））。
【００２４】
米国特許第４３８２１２４号明細書では、ポロゲンとして、４〜１０個の炭素原子を有するアルコールを使用しているが、このものは、本発明の文脈においても同様に、スチレン／ジビニルベンゼンをベースとする単分散でマクロポーラスな粒状ポリマーを調製するために好適に使用することができる。それに加えて、マクロポーラスな粒状ポリマーのための調製法が概説されている。
【００２５】
方法の工程ａ）において、少なくとも１種のポロゲンを添加するのが好ましい。そのアミノメチル化粒状ポリマーが、マクロポーラスな構造を有しているのが好ましい。
【００２６】
方法の工程ａ）において調製された粒状ポリマーは、ヘテロ分散（ｈｅｔｅｒｏｄｉｓｐｅｒｓｅ）または単分散の形態で調製することができる。
【００２７】
ヘテロ分散性粒状ポリマーの調製は、当業者に公知の一般的なプロセス、たとえば懸濁重合を用いて実施される。
【００２８】
方法の工程ａ）において、単分散の粒状ポリマーを調製するのが好ましい。
【００２９】
本出願においては、単分散の物質とは、その粒子の少なくとも９０（容積または質量）％が、最多直径（ｍｏｓｔ  ｃｏｍｍｏｎ  ｄｉａｍｅｔｅｒ）から±１０％の範囲に入る直径を有しているようなものである。
【００３０】
たとえば、０．５ｍｍの最多直径を有する物質の場合なら、少なくとも９０（容積または質量）％が、０．４５ｍｍ〜０．５５ｍｍの範囲のサイズの中にあり；０．７ｍｍの最多直径を有する物質の場合なら、少なくとも９０（容積または質量）％が、０．７７ｍｍ〜０．６３ｍｍの範囲のサイズの中にある。
【００３１】
本発明の好ましい実施態様においては、方法の工程ａ）における単分散の粒状ポリマーの調製では、マイクロカプセル化されたモノマーの液滴が使用される。
【００３２】
モノマーの液滴のマイクロカプセル化に有用な物質は、複合コアセルベートとしての使用が公知のもの、特にポリエステル、天然および合成のポリアミド、ポリウレタン、またはポリウレアである。
【００３３】
ゼラチンは、好適に使用できる天然のポリアミドである。ゼラチンは、特にコアセルベートおよび複合コアセルベートの形態で採用される。本発明の目的のためには、ゼラチン含有複合コアセルベートが、特に、ゼラチンと合成高分子電解質との組合せである。好適な合成高分子電解質は、たとえば、マレイン酸、アクリル酸、メタクリル酸、アクリルアミドおよびメタクリルアミドの単位を組み込んだコポリマーである。アクリル酸およびアクリルアミドを使用するのが、特に好ましい。ゼラチン含有カプセルは、慣用される硬化剤、たとえばホルムアルデヒドまたはグルタルアルデヒドを使用して硬化させることができる。ゼラチン、ゼラチン含有コアセルベートおよびゼラチン含有複合コアセルベートを用いてモノマーの液滴をカプセル化させることについては、欧州特許出願公開第Ａ０  ０４６  ５３５号明細書に詳しい記述がある。合成ポリマーを使用してカプセル化するための方法は公知である。好ましいのは相界面縮合であって、その場合、モノマーの液滴の中に溶解されている反応性成分（特にイソシアネートまたは酸塩化物）が、水相の中に溶解されている第二の反応性成分（特にアミン）と反応される。
【００３４】
ヘテロ分散性、または場合によってはマイクロカプセル化された単分散のモノマーの液滴には、重合の引き金となる、少なくとも１種の重合開始剤または複数の重合開始剤の混合物（重合開始剤の組合せ）が含まれる。本発明による方法に好適な重合開始剤は、ペルオキシ化合物、特に好ましくは、ジベンゾイルペルオキシド、ジラウロイルペルオキシド、ビス（ｐ−クロロベンゾイル）ペルオキシド、ジシクロヘキシルペルオキシジカーボネート、ｔｅｒｔ−ブチルペルオクトエート、ｔｅｒｔ−ブチルペルオキシ−２−エチルヘキサノエート、２，５−ビス（２−エチルヘキサノイルペルオキシ）−２，５−ジメチルヘキサン、またはｔｅｒｔ−アミルペルオキシ−２−エチルヘキサン、ならびにアゾ化合物たとえば、２，２’−アゾビス（イソブチロニトリル）または２，２’−アゾビス（２−メチルイソブチロニトリル）である。
【００３５】
重合開始剤は、モノマー混合物を基準にして、好ましくは０．０５重量％〜２．５重量％、より好ましくは０．１重量％〜１．５重量％の量で用いる。
【００３６】
場合によっては単分散のマイクロカプセル化されたモノマーの液滴には、場合によってはさらに、（モノマーを基準にして）３０重量％までの架橋または非架橋のポリマーが含まれていてもよい。好ましいポリマーは、上述のモノマーから、より好ましくはスチレンから誘導されたものである。
【００３７】
方法の工程ａ）において単分散の粒状ポリマーを調製する場合には、その水相には、さらに好ましい実施態様においては、溶解させた重合禁止剤が含まれていてもよい。この場合においては、有用な禁止剤は、無機物質、有機物質のいずれであってもよい。好ましい無機禁止剤は、窒素化合物、特に好ましくはヒドロキシルアミン、ヒドラジン、亜硝酸ナトリウムおよび亜硝酸カリウム、亜リン酸の塩、たとえば亜リン酸水素ナトリウム、および硫黄化合物、たとえば亜ジチオン酸ナトリウム、チオ硫酸ナトリウム、亜硫酸ナトリウム、重亜硫酸ナトリウム、チオシアン酸ナトリウム、ならびにチオシアン酸アンモニウムである。有機重合禁止剤の例は、フェノール系化合物たとえば、ヒドロキノン、ヒドロキノンモノメチルエーテル、レゾルシノール、ピロカテコール、ｔｅｒｔ−ブチルピロカテコール、ピロガロール、およびフェノールとアルデヒドとの縮合反応生成物である。さらなる好適な有機重合禁止剤は、窒素化合物である。特に好ましいのは、ヒドロキシルアミン誘導体たとえば、Ｎ，Ｎ−ジエチルヒドロキシルアミン、Ｎ−イソプロピルヒドロキシルアミンおよびスルホン化もしくはカルボキシル化Ｎ−アルキルヒドロキシルアミンもしくはＮ，Ｎ−ジアルキルヒドロキシルアミン誘導体、ヒドラジン誘導体たとえばＮ，Ｎ−ヒドラジノ二酢酸、ニトロソ化合物たとえば、Ｎ−ニトロソフェニルヒドロキシルアミン、Ｎ−ニトロソフェニルヒドロキシルアミンアンモニウム塩もしくはＮ−ニトロソフェニルヒドロキシルアミンアルミニウム塩である。重合禁止剤の濃度は、（水相を基準にして）一般的には５〜１０００ｐｐｍ、好ましくは１０〜５００ｐｐｍ、より好ましくは１０〜２５０ｐｐｍである。
【００３８】
単分散の粒状ポリマーを得るための、場合によってはマイクロカプセル化された単分散のモノマーの液滴の重合は、既に上で述べたように、場合によってはまたは好ましくは、水相の中に１種または複数の保護コロイドを存在させて実施される。好適な保護コロイドは、天然もしくは合成の水溶性ポリマー、好ましくはゼラチン、デンプン、ポリビニルアルコール、ポリビニルピロリドン、ポリアクリル酸、ポリメタクリル酸、または（メタ）アクリル酸および（メタ）アクリル酸エステルのコポリマーである。好ましいものとしてはさらに、セルロース誘導体、特にセルロースエステルおよびセルロースエーテル、たとえば、カルボキシメチルセルロース、メチルヒドロキシエチルセルロース、メチルヒドロキシプロピルセルロース、およびヒドロキシエチルセルロースが挙げられる。ゼラチンが特に好ましい。使用される保護コロイドの量は、水相を基準にして、通常は０．０５重量％〜１重量％、好ましくは０．０５重量％〜０．５重量％である。
【００３９】
また別の好ましい実施態様においては、単分散の粒状ポリマーを得るための重合を、緩衝システムの存在下で実施することができる。重合の開始時の水相のｐＨを、１４〜６の間、好ましくは１２〜８の間の値に設定できる緩衝システムが好ましい。それらの条件下では、カルボン酸基を有する保護コロイドは、全面的または部分的に塩として存在する。このことが、保護コロイドの作用に好ましい効果を与える。特に好適な緩衝システムには、リン酸またはホウ酸の塩が含まれる。本発明の文脈においては、「リン酸塩」および「ホウ酸塩」という用語には、対応する塩および酸のオルトの形態の縮合反応生成物も包含される。水相中のリン酸塩またはホウ酸塩の濃度は、一般的には０．５〜５００ｍｍｏｌ／Ｌ、特には２．５〜１００ｍｍｏｌ／Ｌである。
【００４０】
単分散の粒状ポリマーを得るための重合における撹拌速度は、あまり重要ではなく、慣用される粒状重合の場合とは対照的に、粒径には影響をおよぼさない。低い攪拌機速度が採用され、懸濁液中に懸濁されたモノマーの液滴を保持し、重合熱の除去を促進するにはこれで十分である。この作業のためには、各種の撹拌タイプを使用することができる。特に好適な攪拌機は、軸方向作用（ａｘｉａｌ  ａｃｔｉｏｎ）を有するゲート攪拌機（ｇａｔｅ  ｓｔｉｒｒｅｒ）である。
【００４１】
カプセル化されたモノマーの液滴の水相に対する容積比は、（１：０．７５）から（１：２０）まで、好ましくは（１：１）から（１：６）までである。
【００４２】
単分散の粒状ポリマーを得るための重合温度は、使用した重合開始剤の分解温度で決まる。それは、一般的には５０〜１８０℃の間、好ましくは５５〜１３０℃の間である。重合には０．５時間〜約２０時間かかる。重合を低温、たとえば６０℃で開始させ、重合転化率が上がるにつれて反応温度も上げていくという温度プログラムを採用するのが有用であるということが見出された。このようにすると、たとえば信頼のおける反応の進行や高い重合転化率といった要件を、極めて効果的に達成することが可能となる。重合反応の後、慣用される方法、たとえば濾過またはデカンテーションによって単分散の粒状ポリマーを単離し、任意選択により場合によっては洗浄する。
【００４３】
ジェット法またはシード−フィード法を用いて単分散の粒状ポリマーを調製することは、従来技術からも公知であり、たとえば、米国特許第Ａ４  ４４４  ９６１号明細書、欧州特許出願公開第Ａ０  ０４６  ５３５号明細書、米国特許第４  ４１９  ２４５号明細書、または国際公開第９３／１２１６７号パンフレットに記載されている。
【００４４】
ジェット法またはシード−フィード法を使用して単分散の粒状ポリマーを調製するのが好ましい。
【００４５】
方法の工程ａ）において、マクロポーラスな、単分散の粒状ポリマーを調製するのが好ましい。
【００４６】
方法の工程ｂ）は、任意の方法で実施することができる。たとえば、粒状ポリマーを最初に仕込み、それに対して、式（Ｉ）の化合物および式（ＩＩ）の化合物、（場合によってはカルボン酸と混合した）カルボン酸無水物、およびフリーデル−クラフツ触媒の混合物を添加することもできるであろう。しかしながら、まず（場合によってはカルボン酸と混合した）カルボン酸無水物を最初に仕込み、次いで、粒状ポリマーを添加し、そして次いで式（Ｉ）の化合物、次いでフリーデル−クラフツ触媒を添加するということも同様に可能であろう。別な添加順序も同様に考えられる。好ましくは、最初にカルボン酸無水物を、場合によっては相当するカルボン酸との混合物の形で仕込み、次いで粒状ポリマーを添加する。その後で、式（Ｉ）の化合物および式（ＩＩ）の化合物を、好ましくは、計量仕込みする。その後で、それらの混合物を、好ましくは加熱してから、フリーデル−クラフツ触媒を添加するのが好ましい。好ましくは、その混合物の温度を、その後で、さらに上昇させる。その反応混合物を、当業者公知の方法によって後処理作業をする。そのフタルイミドメチル化粒状ポリマーを濾過除去するのが好ましい。この手順は、ワンポット法で実施するのが好ましい。本発明における方法においては、中間体として形成された反応生成物を個別に調製する必要はない。
【００４７】
方法の工程ｂ）において使用されるフリーデル−クラフツ触媒の量は、一般的には式（Ｉ）の化合物１モルあたり０．５〜２０モルであるが、これよりも、少なくても多くてもよい。式（Ｉ）の化合物１モルあたり０．５モル〜５モルのフリーデル−クラフツ触媒を使用するのが好ましい。式（Ｉ）の化合物１モルあたり１〜５モルのフリーデル−クラフツ触媒を使用するのが特に好ましい。
【００４８】
方法の工程ｂ）において用いられるカルボン酸無水物の量は、一般的には式（Ｉ）の化合物１モルあたり１〜１０モルであるが、これよりも、少なくても多くてもよい。式（Ｉ）の化合物１モルあたり１〜７モルのカルボン酸無水物を用いるのが好ましい。式（Ｉ）の化合物１モルあたり１．０〜４モルのカルボン酸無水物を用いるのが特に好ましい。式（Ｉ）の化合物１モルあたり１．５〜４モルのカルボン酸無水物を用いるのが極めて特に好ましい。方法の工程ｂ）において用いられるカルボン酸無水物の量は、一般的には、粒状ポリマー１グラムあたり１０−５モル〜０．０６モルであるが、これよりも、少なくても多くてもよい。粒状ポリマー１グラムあたり０．００１〜０．０５モルのカルボン酸無水物を使用するのが好ましい。
【００４９】
式（Ｉ）の化合物は、方法の工程ｂ）において、一般的には、式（ＩＩ）の化合物１グラムあたり０．０１〜１．０モルの量で用いられる。その量がこれよりも、少なくても多くてもよい。式（Ｉ）の化合物は、方法の工程ｂ）において、好ましくは、式（ＩＩ）の化合物１グラムあたり０．０１〜０．０５モルの量で用いられる。
【００５０】
方法の工程ｂ）における膨潤剤の含量は、用いられる反応剤の全量を規準にして１０重量％未満であるのが好ましく、膨潤剤の含量が、反応剤の全量を規準にして５重量％未満であれば、より好ましい。膨潤剤を添加することなしに、方法の工程ｂ）を実施すれば、最も好ましい。標準的な膨潤剤は、有機溶媒、たとえば、ジクロロメタン、ジクロロエタン、特には１，２−ジクロロエタン、テトラクロロエタン、ジクロロプロパン、ペンタクロロプロパン、ジメチルホルムアミド、スルホラン、ニトロプロパン、またはニトロベンゼンである。
【００５１】
方法の工程ｂ）を実施する際の温度は、５０℃〜１２５℃の間が好ましい。
【００５２】
方法の工程ｂ）において用いられる、式（Ｉ）の化合物および式（ＩＩ）の化合物、粒状ポリマー、脂肪族で飽和もしくは不飽和のカルボン酸無水物、カルボン酸、ならびにフリーデル−クラフツ触媒が、合計して、その反応混合物の中に、反応混合物の全量を規準にして、９０重量％より多い量で存在しているのが好ましい。
【００５３】
方法の工程ｂ）において用いられる、式（Ｉ）の化合物および式（ＩＩ）の化合物、粒状ポリマー、脂肪族で飽和もしくは不飽和のカルボン酸無水物、カルボン酸、ならびにフリーデル−クラフツ触媒が、合計して、その反応混合物の中に、反応混合物の全量を規準にして、９５重量％より多い量で存在しているのが好ましい。
【００５４】
方法の工程ｂ）においては、カルボン酸無水物を用いるのが好ましい。したがって、方法の工程ｂ）においては、式（Ｉ）の化合物、式（ＩＩ）の化合物、粒状ポリマー、脂肪族で飽和もしくは不飽和のカルボン酸無水物、およびフリーデル−クラフツ触媒からなる混合物を用いることも可能であり、そして、カルボン酸をさらに追加することなくそれらを用いることも可能である。この場合においては、反応混合物中の、用いられる式（Ｉ）の化合物および式（ＩＩ）の化合物、粒状ポリマー、脂肪族で飽和もしくは不飽和のカルボン酸無水物、およびフリーデル−クラフツ触媒を合計した量が、反応混合物の全量を規準にして、好ましくは８０重量％超、より好ましくは９０重量％超、最も好ましくは９５重量％超であるのも、同様にあてはまる。
【００５５】
方法の工程ｃ）においては、一般的には、フタルイミドメチル化粒状ポリマーのアミノメチル化粒状ポリマーへの転化は、アルカリ金属水酸化物たとえば水酸化ナトリウムまたは水酸化カリウムの水性もしくはアルコール性の溶液を用いて実施される。さらに、方法の工程ｃ）は、一般的には、１００℃〜２５０℃の間の温度で実施されるが、それに代えて、より高い温度またはより低い温度で実施してもよい。１２０℃〜１９０℃の間の温度で方法の工程ｃ）を実施するのが好ましい。方法の工程ｃ）におけるフタルイミドメチル化粒状ポリマーのアミノメチル化粒状ポリマーへの転化は、好ましくはアルカリ金属もしくはアルカリ土類金属の水酸化物またはそれらの化合物の混合物を用いて、より好ましくはアルカリ金属水酸化物たとえば、特に水酸化ナトリウムを用いて実施される。方法の工程ｃ）における転化が、アルカリ金属水酸化物の水性もしくはアルコール性溶液の存在下に実施されるのが好ましい。水酸化ナトリウム水溶液の濃度は、１０〜５０重量％、好ましくは２０〜４０重量％の範囲である。そのようにして得られたアミノメチル化粒状ポリマーは、脱イオン水を用いて洗浄してアルカリを除去するのが好ましいが、別な方法として、他の水溶液または非脱イオン水を用いて処理してもよい。
【００５６】
そのアミノメチル化粒状ポリマーは、アニオン交換体として使用してもよいし、あるいはさらに転化しててキレート樹脂としてもよい。
【００５７】
方法の工程ｃ）において得られたアミノメチル化粒状ポリマーからキレート樹脂への転化は、当業者に公知の標準的な方法によって実施される。
【００５８】
たとえば、イミノ二酢酸基を含むキレート樹脂は、方法の工程ｃ）からのアミノメチル基含有粒状ポリマーを、水性懸濁液中で、クロロ酢酸またはその誘導体と反応させることによって調製することができる。方法の工程ｃ）において得られたアミノメチル化粒状ポリマーを、硫酸懸濁液中で、Ｐ−Ｈ−酸性化合物と組み合わせたホルマリンと反応させて（改良Ｍａｎｎｉｃｈ反応により）、ホスホン酸基を有するキレート樹脂を得ることもまた同様に可能である。
【００５９】
本発明による方法を用いることにより、アミノメチル化粒状ポリマーを、導入されるアミノメチル基の量を規準にして、高い収率で調製することが可能となる。
【００６０】
本発明において調製されたアミノメチル化粒状ポリマーは、弱塩基性のアニオン交換体として使用することもできるし、あるいは転化してキレート樹脂とすることもできる。
【００６１】
さらには、本発明における方法においては、毒性のある塩素化有機溶媒を使用せずに済ませることも可能である。
【００６２】
アミノメチル化粒状ポリマー中の塩基性アミノメチル基の量の測定
突き固め容積計の中で密充填させて１００ｍＬとしたアミノメチル化粒状ポリマーを、脱イオン水を用いてガラスカラムの中に洗い流し入れる。２重量％の水酸化ナトリウム水溶液１０００ｍＬを、１時間４０分かけて、そのカラムを通過させた。
【００６３】
次いで、フェノールフタレインを添加した１００ｍＬの溶出液が、０．０５ｍＬ以下の消費量を有するようになるまで、脱イオン水を流す。
【００６４】
ビーカー中で、５０ｍＬの樹脂を、５０ｍＬの脱イオン水および１００ｍＬの１Ｎ塩酸と混合する。
【００６５】
その懸濁液を３０分間撹拌してから、ガラスカラムの中に充填する。液体を流れ出させる。さらに１００ｍＬの１Ｎ塩酸を、２０分間かけてその樹脂の中を通過させる。次いで、２００ｍＬのメタノールを通過させる。すべての溶出液を集め、合わせて、メチルオレンジを使用して、１Ｎ水酸化ナトリウム溶液を用いて滴定する。
【００６６】
１Ｌのアミノメチル化粒状ポリマーの中のアミノメチル基の数を、次式により計算する：
（２００Ｖ）＊２０＝１Ｌのアミノメチル化粒状ポリマーあたりのアミノメチル基のモル数。
【実施例】
【００６７】
実施例１
１．１  スチレン、ジビニルベンゼンおよびエチルスチレンに基づくヘテロ分散性のマクロポーラス粒状ポリマーの調製
１０Ｌのガラス製反応器に、３０００ｇの脱イオン水、ならびに３２０ｇの脱イオン水中に１０ｇのゼラチン、１６ｇのリン酸水素二ナトリウム・十二水和物、および０．７３ｇのレゾルシノールを溶解させた溶液を仕込み、混合する。その混合物を、２５℃で平衡に到達させる。次いで、撹拌しながら、３．１重量％のジビニルベンゼンおよび０．６重量％のエチルスチレン（市販されているジビニルベンゼンおよびエチルスチレン（８０％ジビニルベンゼン）の異性体混合物の形で使用）、０．４重量％のジベンゾイルペルオキシド、５８．６重量％のスチレン、および３７．５重量％のイソドデカン（ペンタメチルヘプタンの含量が高い工業グレードの異性体混合物）からなる狭い粒径分布を有するマイクロカプセル化されたモノマーの液滴の混合物３２００ｇを得て、ゼラチンおよびアクリルアミドとアクリル酸とのコポリマーを含むホルムアルデヒドで硬化させた複合コアセルベートからなるマイクロカプセル、および３２００ｇのｐＨ１２を有する水相を添加する。その混合物を撹拌し、２５℃から始まり９５℃で終わる温度プログラムに従って昇温させることによって重合を完結させる。その混合物を冷却し、３２μｍの篩の上で洗浄してから、減圧下８０℃で乾燥させる。これにより、１８９３ｇの粒状ポリマーが得られる。
【００６８】
１．２  フリーデル−クラフツ触媒として硫酸を用いた、フタルイミドメチル化粒状ポリマーの調製
室温で、７１７．２グラムの無水酢酸を最初に仕込む。実施例１．１からの粒状ポリマー２２５ｇを、初期仕込み物に計量仕込みする。その混合物を、室温で３０分間撹拌する。次いで、５１６．３グラムのフタルイミドおよび１１９．２グラムのパラホルムアルデヒド（ＩＮＥＯＳ製のＧｒａｎｕｆｏｒｍ  ９１（ｎ＝８〜３０））を計量仕込みする。その混合物を、室温で３０分間撹拌する。その混合物を加熱して６０℃とし、次いで、７７８．５グラムの硫酸を、２時間以内で計量仕込みする。次いでその懸濁液を加熱して１１５℃とし、この温度でさらに１０時間撹拌する。その混合物を冷却して８０℃とし、１５００ｍＬの脱イオン水を計量仕込みする。その混合物を加熱して９５℃とし、さらに２時間撹拌する。その混合物を冷却し、篩別にかける。脱イオン水を用いて、そのフタルイミドメチル化粒状ポリマーを洗浄する。
容積収量：１２２５ｍＬ
乾燥重量：０．４３６グラム／ｍＬ
窒素含量：フタルイミドメチル化粒状ポリマーの全量を規準にして５．０５重量％
【００６９】
１．３  実施例１．２からのフタルイミドメチル化粒状ポリマーの加水分解による、アミノメチル基を含む粒状ポリマーの調製
室温で、７５７グラムの脱イオン水および５０２グラムの５０％水酸化ナトリウム水溶液を最初に仕込む。その初期仕込み物に、１２０５ｍＬの１．２からのフタルイミドメチル化粒状ポリマーを計量仕込みする。その懸濁液を、オートクレーブ中で撹拌しながら２時間かけて１８０℃にまで加熱し、この温度でさらに８時間撹拌する。冷却してから、その懸濁液を篩別にかける。そのアミノメチル化粒状ポリマーを、脱イオン水を用いて洗浄する。
容積収量：９４０ｍＬ
乾燥重量：０．２７グラム／ｍＬ
ＨＣｌ数：１．７３ｍｏｌ／樹脂１リットル
窒素含量：アミノメチル化粒状ポリマーの全量を規準にして８．０１重量％
【００７０】
１．４  フリーデル−クラフツ触媒として硫酸および塩化鉄（ＩＩＩ）を用いたフタルイミドメチル化粒状ポリマーの調製
室温で、４７８．１グラムの無水酢酸を最初に仕込む。実施例１．１からの単分散の粒状ポリマー１５０ｇを、初期仕込み物に計量仕込みする。その混合物を、室温で３０分間撹拌する。次いで、３４４．２グラムのフタルイミドおよび７９．５グラムのパラホルムアルデヒド（ＩＮＥＯＳ製のＧｒａｎｕｆｏｒｍ  ９１（ｎ＝８〜３０））を計量仕込みする。その混合物を、室温で６０分間撹拌する。その混合物を加熱して６０℃とし、１２１．５グラムの塩化鉄（ＩＩＩ）を計量仕込みする。撹拌を３０分間続ける。次いで、５１９ｇの硫酸を、２時間以内で計量仕込みする。次いでその懸濁液を加熱して１１５℃とし、この温度でさらに１０時間撹拌する。その混合物を冷却して８０℃とし、１５００ｍＬの脱イオン水を計量仕込みする。その混合物を加熱して９５℃とし、さらに２時間撹拌する。その混合物を冷却し、篩別にかける。脱イオン水を用いて、そのフタルイミドメチル化粒状ポリマーを洗浄する。
容積収量：９４０ｍＬ
乾燥重量：０．４４５３グラム／ｍＬ
窒素含量：フタルイミドメチル化粒状ポリマーの全量を規準にして５．３重量％
【００７１】
１．５  実施例１．４からのフタルイミドメチル化粒状ポリマーの加水分解による、アミノメチル基を含む粒状ポリマーの調製
室温で、５４５グラムの脱イオン水および４３３グラムの５０重量％水酸化ナトリウム水溶液を最初に仕込む。その初期仕込み物に、９２０ｍＬの実施例１．４からのフタルイミドメチル化粒状ポリマーを計量仕込みする。その懸濁液を、オートクレーブ中で撹拌しながら２時間かけて１８０℃にまで加熱し、この温度でさらに８時間撹拌する。冷却してから、その懸濁液を篩別にかける。そのアミノメチル化粒状ポリマーを、脱イオン水を用いて洗浄する。
体積収量：７１０ｍＬ
ＨＣｌ数：１．５４モル／樹脂１リットル